(57)【要約】  本発明は導光板中の光の反射角のずれを抑制し、薄型化に対応した高性能な導光板を提供することを目的とする。本発明は、屈折率が１．７０以上、板厚が１．１ｍｍ以下であり表面のＷａｖｉｎｅｓｓが５０×１０−４ｄｅｇｒｅｅ未満である導光板用光学材料である。
2020090051.tif 000002
【特許請求の範囲】
【請求項１】
屈折率が１．７０以上、板厚が１．１ｍｍ以下であり表面のＷａｖｉｎｅｓｓが５０×１０−４ｄｅｇｒｅｅ未満である導光板用光学材料。
【請求項２】
Ｗａｖｉｎｅｓｓが１．０×１０−４〜１０×１０−４ｄｅｇｒｅｅの範囲にある請求項１に記載の導光板用光学材料。
【請求項３】
前記光学材料がガラスを含有する請求項１又は２に記載の導光板用光学材料。
【請求項４】
前記ガラスの組成が、酸化物基準のモル％表示で，  ＳｉＯ２：０％〜７０％、  Ｂ２Ｏ３：０％〜５０％、  ＭｇＯ：０％〜２５％、  ＣａＯ：０％〜２５％、  ＳｒＯ：０％〜２５％、  ＢａＯ：０％〜３５％、  Ｌｉ２０：０％〜３５％、  Ｎａ２Ｏ：０％〜３５％、  Ｋ２Ｏ：０％〜３５％、  Ａｌ２Ｏ３：０％〜１０％、  Ｙ２Ｏ３：０％〜１０％、  ＴｉＯ２：０％〜５０％、  ＷＯ３：０％〜２０％、  Ｎｂ２Ｏ５：０％〜３５％、  Ｌａ２Ｏ３：０％〜５０％、  ＺｒＯ２：０％〜２０％、  ＺｎＯ：０％〜３５％、  Ｇｄ２Ｏ３：０％〜３０％、  Ｓｂ２Ｏ３＋ＳｎＯ２：０％〜１０％、の範囲にある請求項３に記載の導光板用光学材料。
【請求項５】
板厚が０．３〜０．７ｍｍの範囲にある請求項１〜４のいずれか１項に記載の導光板用光学材料。
【請求項６】
請求項１〜５のいずれか１項に記載の導光板用光学材料を用いた導光板。
【発明の詳細な説明】
【技術分野】
【０００１】  本発明は、導光板に用いられる光学材料に関する。
【背景技術】
【０００２】  近年、ＡＲ、ＶＲ、ＭＲ等に対応したヘッドマウントディスプレー（ＨＭＤ）が話題となっている。この光学装置を構成する導光板として、ガラスや樹脂等の高屈折率材料を用いることが知られている。  高い導光性能を持つ導光板として種々の検討がされてきた。例えば、Ｒａｉｎｂｏｗ  Ｅｆｆｅｃｔと呼ばれる色調不具合に対応するため導光板の板厚偏差（ＴＴＶ）を制御したり、光の散乱による輝度低下を抑える目的で、導光板の二乗平均平方根粗さ（Ｒｑ）を制御したりすることが知られている（特許文献１〜３）。
【先行技術文献】
【特許文献】
【０００３】
【特許文献１】国際公開第２０１８／１３５１９３号
【特許文献２】国際公開第２０１６／１８１８１２号
【特許文献３】国際公開第２０１７／０８６３２２号
【発明の概要】
【発明が解決しようとする課題】
【０００４】  しかしながら、近年は、より製品の要求性能が上がっており、軽量化、小型化、長光路に十分に対応可能な性能の導光性を有する光学材料は実現できていなかった。具体的には、たとえＴＴＶやＲｑを適切な範囲にしても望む位置に光を反射できない反射角のずれの発生を抑制できず、これが問題となってきた。  このような状況下、導光板の小型化及び長光路化に適した反射角のずれを抑制した優れた導光性能を有する光学材料が望まれている。
【課題を解決するための手段】
【０００５】  本発明者は特定の屈折率、板厚及び表面のうねり形状を有する光学材料によって上記課題を解決できることを見出した。  すなわち、本発明は屈折率が１．７０以上、板厚が１．１ｍｍ以下であり表面のＷａｖｉｎｅｓｓが５０×１０−４ｄｅｇｒｅｅ未満である導光板用光学材料を提供する。
【発明の効果】
【０００６】  本発明により、導光板中の光の反射角のずれを抑制し、薄型化に対応した高性能な導光板が製造できる。
【図面の簡単な説明】
【０００７】
【図１】図１は、実施例１の導光板用光学材料の表面状態を測定したデータである。
【図２】図２は、Ｗａｖｉｎｅｓｓ測定に関する説明図である。
【図３】図３は、導光性評価における、シミュレーションの簡略化した模式図である。
【発明を実施するための形態】
【０００８】  本発明の光学材料について説明する。
【０００９】［光学材料の組成］  本発明の光学材料は屈折率ｎが１．７０以上であれば、組成は限定されない。好ましい屈折率は１．７５以上、さらに好ましい屈折率は１．７８以上、特に好ましい屈折率は１．８５以上である。  屈折率が高くなるほど導光板としたときの臨界角θｃが小さくなり、光学装置の設計自由度が大きくなる。光学材料の組成物は高屈折率材料から主に構成され、樹脂またはガラスを用いることができる。
【００１０】  樹脂の好ましい具体例としては、シクロオレフィンポリマー、シクロオレフィンコポリマー、アクリル樹脂、メタクリル樹脂、ポリカーボネート樹脂、ポリスチレン樹脂、ＡＳ樹脂が挙げられる。
【００１１】  ガラスの具体例としては、国際公開第２０１７／０９０６４５号に記載の屈折率が１．７０以上の組成物を用いることができるが限定されない。  また、ガラスの好ましい具体例としては、酸化物基準のモル％表示で，  ＳｉＯ２：０％〜７０％、  Ｂ２Ｏ３：０％〜５０％、  ＭｇＯ：０％〜２５％、  ＣａＯ：０％〜２５％、  ＳｒＯ：０％〜２５％、  ＢａＯ：０％〜３５％、  Ｌｉ２０：０％〜３５％、  Ｎａ２Ｏ：０％〜３５％、  Ｋ２Ｏ：０％〜３５％、  Ａｌ２Ｏ３：０％〜１０％、  Ｙ２Ｏ３：０％〜１０％、  ＴｉＯ２：０％〜５０％、  ＷＯ３：０％〜２０％、  Ｎｂ２Ｏ５：０％〜３５％、  Ｌａ２Ｏ３：０％〜５０％、  ＺｒＯ２：０％〜２０％、  ＺｎＯ：０％〜３５％、  Ｇｄ２Ｏ３：０％〜３０％、  Ｓｂ２Ｏ３＋ＳｎＯ２：０％〜１０％、特に好ましくは、  ＳｉＯ２：５％〜３５％、  Ｂ２Ｏ３：５％〜２５％、  ＭｇＯ：０％〜５％、  ＣａＯ：０％〜１０％、  ＳｒＯ：０％〜１０％、  ＢａＯ：０％〜１０％、  Ｌｉ２０：０％〜１０％、  Ｎａ２Ｏ：０％〜５％、  Ｋ２Ｏ：０％〜５％、  Ａｌ２Ｏ３：０％〜５％、  Ｙ２Ｏ３：０％〜１０％、  ＴｉＯ２：１５％〜４０％、  ＷＯ３：０％〜５％、  Ｎｂ２Ｏ５：１％〜１０％、  Ｌａ２Ｏ３：１％〜２５％、  ＺｒＯ２：１％〜１０％、  ＺｎＯ：０％〜５％、  Ｇｄ２Ｏ３：０％〜１０％、  Ｓｂ２Ｏ３＋ＳｎＯ２：０％〜５％、の範囲にある組成物が挙げられる。  通常、樹脂とガラスではガラスの方が屈折率が高いことから、ガラスが好ましい。
【００１２】［光学材料］  本発明の光学材料は前記組成物を板状に成形し、後述する表面状態を特定の状態にすることで製造される。  光学材料の板状への成形方法は限定されず、例えば樹脂では押し出し成形及びプレス成形、ガラスであればフロート法、フュージョン法及びロールアウト法等、公知の手法を用いることができる。  光学材料の板厚は、１．１ｍｍ以下であり、０．１〜１．０ｍｍが好ましく、０．３〜０．７ｍｍが特に好ましい。この範囲にあることで、導光板としたときの薄型化と導光位置のずれの抑制とを両立することができる。
【００１３】［表面形状］  本発明の光学材料は表面のうねり状態が小さく、これにより導光板中を全反射する光の反射角のずれによる画像の明暗比及び明細度の低下を抑えることができる。  本発明ではＷａｖｉｎｅｓｓを表面のうねり状態を表す指標とする。Ｗａｖｉｎｅｓｓは表面の局所的なうねりの傾き（Ｄｅｇｒｅｅ）をある範囲内で平均化したものを指す。  図１には実施例１でＷａｖｉｎｅｓｓを測定するための表面状態を測定したデータを示しているが、極微細な表面の凹凸状態の角度変化からＷａｖｉｎｅｓｓが算出される。  算出方法の具体例は実施例にて説明する。  本発明の光学材料のＷａｖｉｎｅｓｓは５０（×１０−４ｄｅｇｒｅｅ）未満であり、好ましくは２０（×１０−４ｄｅｇｒｅｅ）以下、特に好ましくは１．０〜１０（×１０−４ｄｅｇｒｅｅ）の範囲である。  また、二乗平均平方根粗さ（Ｒｑ）が２．０ｎｍ以下であることが好ましく、光の散乱による輝度低下を抑えることができる。
【００１４】  表面状態を上記範囲にする手法の好ましい具体例としては、粒径の非常に小さい研磨材を用いた精密研磨を、Ｗの値を計測しながら行うことである。研磨材としてはセリウム研磨材あるいはコロイダルシリカなどが好適である。ただし、この方法に限定されず、例えば光学材料の表面を類似の屈折率を持つ材質で表面上のうねりを埋めたり、覆ったりする手法も用いられる。
【実施例】
【００１５】  以下、実施例及び比較例により本発明を具体的に説明するが、本発明の効果を奏する限りにおいて実施形態を適宜変更することができる。【００１６】＜評価用サンプル形状＞  直径１５０ｍｍ（６ｉｎｃｈ）、板厚（表１記載）の円板状のガラス板を使用。【００１７】＜測定方法＞［屈折率］  屈折率はヘリウムｄ線に対する屈折率であり、屈折率計（カルニュー光学工業社製、商品名：ＫＲＰ−２０００）で測定した。【００１８】［板厚］  ノギスを用いて、サンプル端部の厚さ（ｄ）を測定した。【００１９】［Ｗａｖｉｎｅｓｓ（Ｗ）］  東京精密製のＳｕｒｆｃｏｍ５７９Ａを用いて、（ＷＣＡ，ＣＵＴ  ＯＦＦ  ０．８〜８ｍｍ）の条件で基板表面のうねりの高さについて局所的な変化量を測定し、微分処理することによりｗａｖｉｎｅｓｓ（Ｄｅｇｒｅｅ換算値）を算出した。測定は、図２に示す通り、サンプルを３等分した直線（中心から外縁まで６５ｍｍ）について測定した。  算出方法は下記式の通りである。  Ｗｘ（場所ｘにおけるｗａｖｉｎｅｓｓ）＝１８０＊ＡＴＡＮ（０．００１＊（（うねり最大高さ）−（うねり最小高さ））／（うねりの最大高と最小高さとの距離）／π  Ｗ＝（０ｍｍ〜６５ｍｍ）におけるＷｘの平均値。  最後に３本の直線範囲の結果の平均値を結果として表１に示した。【００２０】［導光性評価］  導光性は、理想的な反射（うねりがない条件）とうねりがある条件における反射における光の位置のずれ（ΔＬ）をシミュレーションにより求めて評価した。  具体的には、図３に示すように直射光が光学材料中を全反射した場合の理想的な反射（うねりがない光学材料中の反射）による反射光の導光距離が最も６５ｍｍに近づいた点を基準点として、距離（Ｌ０）及び反射回数Ｎを記録する。  次に、実施例等のうねりがＡ面にあり、Ｂ面はうねりがない条件（違いを明確にするため、片面のみうねりがある条件とした。）において、Ｎ回、直射光が全反射したときの導光距離（Ｌ１）を測定し、光の到達点のずれ（ΔＬ）を、ΔＬ＝｜Ｌ０−Ｌ１｜により求めた。条件：  反射角：表１に記載の条件における臨界角θｃ（θｃ＝ａｒｃｓｉｎ（ｎ２／ｎ１）  気中の屈折率：ｎ１＝１．０  光学材料の屈折率ｎ２：表１に記載の条件  光学材料の板厚ｄ：表１に記載の条件  基準となる導光距離：６５ｍｍ＜理論的な条件とのずれΔＬ＞  Ａ：ΔＬ≦３．０μｍ  Ｂ：３．０μｍ＜ΔＬ＜４．０μｍ  Ｃ：４．０μｍ≦ΔＬ≦１０．０μｍ  Ｄ：１０．０μｍ＜ΔＬＡ〜Ｃ評価を合格とし、Ｄ評価を不合格とした。＜臨界角θｃ＞  Ａ：θｃ≦３０°  Ｂ：３０°＜θｃ＜３５°  Ｃ：３５°≦θｃ≦４０°  Ｄ：４０°＜θｃＡ〜Ｃ評価を合格とし、Ｄ評価を不合格とした。＜反射回数Ｎ＞  Ａ：９０≦Ｎ  Ｂ：６０≦Ｎ＜９０  Ｃ：４５≦Ｎ＜６０  Ｄ：Ｎ＜４５Ａ〜Ｃ評価を合格とし、Ｄ評価を不合格とした。【００２１】  ガラス溶融成形法により、表１に記載の組成の幅４００ｍｍ、厚さ１ｍｍのガラス板を製造し、この板の中央部からガラスカッターで半径１５２ｍｍの円板を切り出した。  次に両面研磨機（浜井製作所社製１６Ｂ−Ｎ／Ｆ）を用いて研削及び研磨を行い、板厚を０．５０７ｍｍまで薄くしてから面取り加工を行い、円板の半径を１５０ｍｍに調整した。  最後に研��材としてセリウム研磨材を用いて両面精密研磨をＷａｖｉｎｅｓｓが表１の値になるまで行い、板厚０．５００ｍｍの評価用サンプルを作成した。評価結果を表１に示す。【００２２】［実施例２〜８、比較例１〜３］  表１に記載の条件に変更した以外は実施例１と同様に操作を行って評価用サンプルを作成する。（ただし、実施例３、実施例４、比較例１、比較例２は研磨条件をそれぞれ最終の両面精密研磨における研磨レートを、実施例１と比較して実施例３は１０％、実施例４は２０％、比較例１は４０％大きくなるように研磨条件を変更した。）評価結果を表１に示す。【００２３】
【表１】
2020090051.tif 000003
【００２４】（質量％）・ガラス組成１：Ｂ２Ｏ３（１９．５），ＳｉＯ２（５．３），Ｌａ２Ｏ３（２６．４），Ｇｄ２Ｏ３（１３．３），ＺｎＯ（１６．７），Ｌｉ２Ｏ（１．３），ＺｒＯ２（１．８），Ｔａ２Ｏ５（９．８），ＷＯ３（６．０）・ガラス組成２：Ｂｉ２Ｏ３（２０．８），ＳｉＯ２（４．５），Ｌａ２Ｏ３（２５．４），Ｇｄ２Ｏ３（１７．５），ＺｎＯ（１５．０），ＬｉＯ２（１．７），ＺｒＯ２（１．８），Ｔａ２Ｏ５（９．９），ＷＯ３（３．４）・ガラス組成３：Ｂｉ２Ｏ３（６８．９），Ｂ２Ｏ３（７．８），ＴｅＯ２（１２．４），Ｐ２Ｏ５（６．３），ＺｎＯ（１．８），ＴｉＯ２（２．８）・ガラス組成４：Ｂ２Ｏ３（４２．７），Ｌｉ２Ｏ（２．５），ＺｎＯ（９．７），Ｌａ２Ｏ３（３４．０），Ｇｄ２Ｏ３（１１．０），Ｓｂ２Ｏ３（０．１）・ガラス組成５：Ｐ２Ｏ５（７１．０），Ｂ２Ｏ３（２．０），Ｋ２Ｏ（１３．０）【００２５】  また、実施例１及び比較例１について、ＴＴＶ及びＲｑの測定結果を表２に示す。この結果より、同様のＴＴＶ及びＲｑであってもＷａｖｉｎｅｓｓが本発明の規定する範囲にないと反射角ずれが大きくなることあることが分かる。【００２６】
【表２】
2020090051.tif 000004
【図１】
2020090051.tif 000005
【図２】
2020090051.tif 000006
【図３】
2020090051.tif 000007
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
屈折率が１．７５以上、板厚が１．１ｍｍ以下であり表面のＷａｖｉｎｅｓｓが２０×１０−４ｄｅｇｒｅｅ以下である導光板用光学材料。
【請求項２】
Ｗａｖｉｎｅｓｓが１．０×１０−４〜１０×１０−４ｄｅｇｒｅｅの範囲にある請求項１に記載の導光板用光学材料。
【請求項３】
前記光学材料がガラスを含有する請求項１又は２に記載の導光板用光学材料。
【請求項４】
前記ガラスの組成が、酸化物基準のモル％表示で，
ＳｉＯ２：０％〜７０％、
Ｂ２Ｏ３：０％〜５０％、
ＭｇＯ：０％〜２５％、
ＣａＯ：０％〜２５％、
ＳｒＯ：０％〜２５％、
ＢａＯ：０％〜３５％、
Ｌｉ２Ｏ：０％〜３５％、
Ｎａ２Ｏ：０％〜３５％、
Ｋ２Ｏ：０％〜３５％、
Ａｌ２Ｏ３：０％〜１０％、
Ｙ２Ｏ３：０％〜１０％、
ＴｉＯ２：０％〜５０％、
ＷＯ３：０％〜２０％、
Ｎｂ２Ｏ５：０％〜３５％、
Ｌａ２Ｏ３：０％〜５０％、
ＺｒＯ２：０％〜２０％、
ＺｎＯ：０％〜３５％、
Ｇｄ２Ｏ３：０％〜３０％、
Ｓｂ２Ｏ３＋ＳｎＯ２：０％〜１０％、
の範囲にある請求項３に記載の導光板用光学材料。
【請求項５】
板厚が０．３〜０．７ｍｍの範囲にある請求項１〜４のいずれか１項に記載の導光板用光学材料。
【請求項６】
請求項１〜５のいずれか１項に記載の導光板用光学材料を用いた導光板。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
屈折率が１．７５以上、板厚が１．１ｍｍ以下であり、表面のＷａｖｉｎｅｓｓが、１．０×１０−４〜１０×１０−４ｄｅｇｒｅｅの範囲にある導光板用光学材料。
【請求項２】
前記光学材料がガラスを含有する請求項１に記載の導光板用光学材料。
【請求項３】
前記ガラスの組成が、酸化物基準のモル％表示で，
ＳｉＯ２：０％〜７０％、
Ｂ２Ｏ３：０％〜５０％、
ＭｇＯ：０％〜２５％、
ＣａＯ：０％〜２５％、
ＳｒＯ：０％〜２５％、
ＢａＯ：０％〜３５％、
Ｌｉ２０：０％〜３５％、
Ｎａ２Ｏ：０％〜３５％、
Ｋ２Ｏ：０％〜３５％、
Ａｌ２Ｏ３：０％〜１０％、
Ｙ２Ｏ３：０％〜１０％、
ＴｉＯ２：０％〜５０％、
ＷＯ３：０％〜２０％、
Ｎｂ２Ｏ５：０％〜３５％、
Ｌａ２Ｏ３：０％〜５０％、
ＺｒＯ２：０％〜２０％、
ＺｎＯ：０％〜３５％、
Ｇｄ２Ｏ３：０％〜３０％、
Ｓｂ２Ｏ３＋ＳｎＯ２：０％〜１０％、
の範囲にある請求項２に記載の導光板用光学材料。
【請求項４】
板厚が０．３〜０．７ｍｍの範囲にある請求項１〜３のいずれか１項に記載の導光板用光学材料。
【請求項５】
請求項１〜４のいずれか１項に記載の導光板用光学材料を用いた導光板。
【手続補正２】
【補正対象書類名】明細書
【補正対象項目名】００２２
【補正方法】変更
【補正の内容】
【００２２】
［実施例２〜８、参考例１，２、比較例１〜３］
表１に記載の条件に変更した以外は実施例１と同様に操作を行って評価用サンプルを作成する。
（ただし、参考例１、参考例２、比較例１、比較例２は研磨条件をそれぞれ最終の両面精密研磨における研磨レートを、実施例１と比較して参考例１は１０％、参考例２は２０％、比較例１は４０％大きくなるように研磨条件を変更した。）評価結果を表１に示す。
【手続補正３】
【補正対象書類名】明細書
【補正対象項目名】００２３
【補正方法】変更
【補正の内容】
【００２３】
【表１】
2020090051.tif 000008
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
屈折率が１．７５以上、板厚が１．１ｍｍ以下であり、表面のＷａｖｉｎｅｓｓが、１．０×１０−４〜１０×１０−４ｄｅｇｒｅｅの範囲にあり、ガラスを含有する導光板用光学材料。
【請求項２】
前記ガラスの組成が、酸化物基準のモル％表示で，
ＳｉＯ２：０％〜７０％、
Ｂ２Ｏ３：０％〜５０％、
ＭｇＯ：０％〜２５％、
ＣａＯ：０％〜２５％、
ＳｒＯ：０％〜２５％、
ＢａＯ：０％〜３５％、
Ｌｉ２０：０％〜３５％、
Ｎａ２Ｏ：０％〜３５％、
Ｋ２Ｏ：０％〜３５％、
Ａｌ２Ｏ３：０％〜１０％、
Ｙ２Ｏ３：０％〜１０％、
ＴｉＯ２：０％〜５０％、
ＷＯ３：０％〜２０％、
Ｎｂ２Ｏ５：０％〜３５％、
Ｌａ２Ｏ３：０％〜５０％、
ＺｒＯ２：０％〜２０％、
ＺｎＯ：０％〜３５％、
Ｇｄ２Ｏ３：０％〜３０％、
Ｓｂ２Ｏ３＋ＳｎＯ２：０％〜１０％、
の範囲にある請求項１に記載の導光板用光学材料。
【請求項３】
板厚が０．３〜０．７ｍｍの範囲にある請求項１または２に記載の導光板用光学材料。
【請求項４】
請求項１〜３のいずれか１項に記載の導光板用光学材料を用いた導光板。
【国際調査報告】
2020090051.tif 000009
2020090051.tif 000010
2020090051.tif 000011